Brevet FR2137547A1 — publié le 19721229

L'invention a pour objet un agent de séparation pour feuilles à base de matières à mouler. Il est connu de préparer, à partir de substances bitumineuses et de polymères, des feuilles, par exemple des 5 feuilles imperméables. Pour éviter une adhérence de ces feuilles entre elles, on les poudre ou on les enroule avec un doublier. L'utilisation du deuxième procédé donne des résultats peu sûrs »i . * et n'est pas économique. En outre, quand on utilise les feuilles, le doublier constitue un déchet gênant. Si, par contre, on pul-10 vérise sur la feuille des agents .de poudrage connus, par exemple du talc, des stéarates, rte, il apparaît, lors du transfert des feuilles, des difficultés, car les agents de poudrage ont un effet nuisible sur le collage, par ëxemple avec des matières bitumineuses, ou sur un soudage. 15 Or, la Demanderesse a trouvé un agent de séparation pour les feuilles à base de matières à mouler, qui est essentiellement constitué de substances bitumineuses et de polymères. Les agents de séparation sont constitués de résines pulvérulentes, présentant un point de ramollissement compris entre 60 20 et 170°, de préférence entre 70 et 150°, et miscibles à ces températures avec les matières à mouler. L'utilisation des agents de séparation conformes à l'invention permet d'éviter le collage des feuilles lors du stockage, même sous l'action de la chaleur et de la pression. 25 On constate en outre que les caractéristiques de traitement des feuilles, qui présentent de l'importance par exemple pour le collage ou le soudage, ne sont pas altérées. Dans beaucoup de cas, on observe même une amélioration de l'adhérence interfaciale des feuilles. 30 Comme résines pulvérulentes conformes à la présente invention, on peut mettre en jeu avantageusement des résines , . thermopla;stiques, en particulier le poly- (chlorure de ..vinyle ). Comme autres.«xemples de. résines thermoplastiques, on peiit citer des polystyrènes, des résines acrylonitrile-butadiène-styrène, 35 le polyéthylène, des poly-méthacrylates et des copolymères du chlorure de vinyle, en particulier avec l'acétate de vinyle. Les produits thermoplastiques peuvent également contenir des plastifiants, par exemple le phtalate de dibutyle, le phtalate de dioctyle, des esters d'acides alkylsulfoniques, des esters 40 de l'acide adipique et de l'acide sébacique. Il est en outre 72 16060 2 2137547 possible de mettre en jeu des résines, telles que des résines coumarone-indène , des résines "Gebagan", et des résines lignine-sulfoniques, ainsi que des résines phénoliques du type résol. On peut aussi utiliser fréquemment des mélanges 5 de résines de ces types. Pour les feuilles dont les zones de collage sont soumises à de basses températures, les résines citées ci-dessous se sont montrées appropriées comme agents de séparation : des mélanges pulvérulents de poly-(chlorure de vinyle) 10 et de plastifiants, des résines phénoliques du type résol et des résines lignine-sulfoniques. Les agents de séparation conformes à l'invention conviennent pour l'application sur des feuilles constituées de polymères et de matières brutes bitumineuses. Comme poly-15 mères, on peut envisager, entre autres, le caoutchouc naturel, des caoutchoucs synthétiques,- par exemple des caoutchoucs éthylène-propylène, éthylène-propylène-diène, poly-butadiène, butadiène-^tyrène, isoprène, chloroprène et acrylonitrile, et, de préférence, des copolymères de l'éthylène et de l'acétate 20 de vinyle. On peut également mettre en jeu, comme polymères, des mélanges des caoutchoucs indiqués entre eux où des mélanges avec des produits thermoplastiques, par exemple le polyéthylène, le polypropylène, le poly-(chlorure de vinyle) ou le poly-.25 styrène. Les matières brutes bitumineusesvsont, par exemple, le bitume obtenu à partir de résidus de pétrole et les poix t préparées par distillation du goudron de houille. Les feuilles peuvent également contenir.les charges, stabilisants et adju-30 vants .de traitement habituels. On applique les agents dé séparation "en les projetant sur la feuille après la fabrication de' celle-ci, mais avant son enroulement ou son empilement. Les exemples qui suivent ont pour but d'illustrer 35 la présente invention. Sauf indication contraire expresse, les parties et pourcentages sont donnés en poids. Les températures sont indiquées en degrés Celsius. EXEMPLE 1 : On saupoudre de talc deux feuilles constituées d'un 40 copolymère de l'acétate de vinyle (teneur en éthylène : '40 #) et 72 16060 2137547 de poix de houille (point de ramollissement : 160°), puis on les colle l'une contre l'autre au moyen de bitume (point de ramollissement: 85 pénétration : 25)^ chauffé préalablement à 175°. Après refroidissement, on sépare les feuilles à la 5 température ambiante. La séparation s'effectue à la surface des feuilles. On saupoudre les mêmes feuilles d'un poly-(chlorure de vinyle) finement pulvérisé et on colle de la même manière. Après refroidissement, on détache également les feuilles. La 10 2one collée tient bon et le clivage ne se produit qu'au niveau de la couche de bitume. Ces résultats montrent que l'adhérence du bitume sur la feuille est nettement meilleure que dans le premier essai. EXEMPLE 2 : 15 On saupoudre les mêmes feuilles avec un agent de poudrage humide à base de stéarate de zinc. On effectue un essai de soudage des feuilles au moyen d'air chaud. Après refroidissement, les feuilles se séparent facilement. Lés mêmes feuilles saupoudrées d'un poly-(chlorure de 20 vinyle) pulvérulent peuvent être soudées par l'air chaud de façon, impeccable. Une séparation n'est possible qu'avec déchirure des feuilles. EXEMPLE 3 : On.saupoudre les mêmes feuilles d'un mélange pulvé-25 rulent à base de pply-(chlorure de vinyle), comportant 100 parties de poly-(chlorure de vinyle) et 25 parties de phtalate de dioc-tyle, puis on colle de la manière décrite plus haut. A la température de 0°, on sépare les feuilles l'une de l'autre : le clivage se produit dans la couche bitumineuse. Il s'avère donc 30 qu'un collage de ce genre présente une bonne adhérence, même aux basses températures. EXEMPLE 4 r On saupoudre les mêmes feuilles de "Zewa-Diss" (nom de marque déposé de la société Waldhof, Mannheim ; il s'agit 35 d'une résine à base d'acide lignine-suifonique), on colle et on sépare à 0°. Le clivage se produit dans la couche bitumineuse. EXEMP LE 5 : On saupoudre les mêmes feuilles d'une résine phéno-lique du type résol pulvérisée,on colle au moyen de bitume,puis on 40 sépare à la température de 0°. Le clivage se produit dans la couche bitumineuse. 72 16060 2137547 REVENDICATIONS 1.- Agent de séparation pour des feuilles obtenues à partir de matières à mouler essentiellement constituées de substances bitumineuses et de polymères, agent formé de résines 5 pulvérulentes ayant un point de ramollissement compris entre 60 et 170°, de préférence entre 70 et 150°, et miscibles à ces températures avec les matières à mouler. 2.- Agent de séparation selon la revendication 1, caractérisé en ce que l'on met en jeu, comme résines pulvéru- 10 lentes, des résines thermoplastiques, en particulier le poly-(chlorure de vinyle).